(57)【要約】      （修正有）【課題】視覚による光沢感評価の評価結果と近似する評価結果が得られる印画物の光沢感の評価方法の提供。【解決手段】印画物の光沢感の評価方法は、熱転写受像シートと熱転写インクシートとを重ね合わせて、前記熱転写受像シート上に画像が形成された印画物の光沢感の評価方法であって、ディスプレイ上に表示されたチェックパターンを測定対象物表面に投影し、測定対象物表面で反射したチェックパターンの虚像を撮像素子で撮影し、撮影したチェックパターンの画像データをコンピュータに収得し、白地と黒地が直線境界部で分割されたチェックパターンを測定対象物表面に投影して収得したチェックパターン画像の画素毎の前記直線境界部の輝度波形に対して、フィッティング処理を行い、該フィッティング処理にて算出した輝度波形のゲインの平均値を、測定対象物表面の写像性として算出して、前記印画物の光沢感を評価する。【選択図】なし【特許請求の範囲】
【請求項１】
熱転写受像シートと熱転写インクシートとを重ね合わせて、前記熱転写受像シート上に画像が形成された印画物の光沢感の評価方法であって、
下記の測定方法：
コンピュータ制御によりディスプレイにチェックパターンを表示して測定対象物表面に投影する投影光学系と、投影されて測定対象物表面で反射したチェックパターンの虚像を撮像素子で撮影する撮像光学系とからなり、前記撮像素子で撮影したチェックパターンの画像データをコンピュータに収得してデータ処理することにより測定対象物表面の表面性状を測定する表面性状測定装置を用いて、
白地と黒地が直線境界部で分割されたチェックパターンを測定対象物表面に投影して収得したチェックパターン画像の画素毎の前記直線境界部の輝度波形に対して、フィッティング処理を行い、該フィッティング処理にて算出した輝度波形のゲインの平均値を、測定対象物表面の写像性として算出する方法、
により得られた写像性により前記印画物の光沢感を評価する、印画物の光沢感の評価方法。
【請求項２】
前記フィッティング処理が、下記数式１：
【数１】
2015094602.tif 000014
に示すシグモイド関数を使用した非線形最小二乗法によるものである、請求項１に記載の評価方法。
【請求項３】
前記写像性が０．４以上０．６以下である印画物を選定することを含む、請求項２に記載の評価方法。
【請求項４】
熱転写受像シートと熱転写インクシートとを重ね合わせて、前記熱転写受像シート上に画像を形成する印画物の製造方法であって、
下記の測定方法：
コンピュータ制御によりディスプレイにチェックパターンを表示して測定対象物表面に投影する投影光学系と、投影されて測定対象物表面で反射したチェックパターンの虚像を撮像素子で撮影する撮像光学系とからなり、前記撮像素子で撮影したチェックパターンの画像データをコンピュータに収得してデータ処理することにより測定対象物表面の表面性状を測定する表面性状測定装置を用いて、
白地と黒地が直線境界部で分割されたチェックパターンを測定対象物表面に投影して収得したチェックパターン画像の画素毎の前記直線境界部の輝度波形に対して、フィッティング処理を行い、該フィッティング処理にて算出した輝度波形のゲインの平均値を、測定対象物表面の写像性として算出する方法であって、
前記フィッティング処理が、下記数式１：
【数２】
2015094602.tif 000015
に示すシグモイド関数を使用した非線形最小二乗法によるものである方法、
により得られた写像性が０．４以上０．６以下である印画物を得ることを特徴とする、印画物の製造方法。
【発明の詳細な説明】
【技術分野】
【０００１】
本発明は、印画物の光沢感の評価方法に関し、より詳細には、視覚による光沢感評価の評価結果と近似する評価結果が得られる印画物の光沢感の評価方法に関する。また、光沢感に優れる印画物の製造方法に関し、より詳細には、該評価方法により得られる写像性が特定の範囲内にある印画物の製造方法に関する。
【背景技術】
【０００２】
従来より、商品の光沢感はその価値を判断する重要な要素である。特に、印画後の印画物表面の光沢感は、印画物の品質を判断する要素として重要である。そのため、これらの視覚的要素による商品の差別化が求められている。特に、印画後の印画物表面の光沢感は、消費者の視覚に訴えかける最終的な品質として、最近特に重要視されてきた。
【０００３】
光沢に関しては、ＪＩＳ規格（ＪＩＳＺ８７４１）に規定された測定方法があり、測定した数値を「光沢度」と呼んでいる。この光沢度は、サンプルの鏡面反射率を求め、標準板の鏡面反射率との比×１００により表される。標準板の光沢度は１００と定義されており、標準板は入射角６０°の可視光の鏡面反射率が１０％となるように作製されており、屈折率１．５６７のガラス面を有している。すなわち、この「光沢度」は、入射角と同角度の反射角（ 正反射角） における反射率、すなわち、正反射率（鏡面反射率）を測定するものであり、「正反射光沢度」あるいは「鏡面光沢度」と呼ばれる。従来の光沢感評価は、この「光沢度」測定によるものが大半であった。しかし、正反射光沢度と、人間の視覚による光沢感は、ずれることがよくある。この事実に対し、光沢度の低いものから高いものになるにつれて入射角を小さくして測定すべきであり、これにより視覚によって認識される光沢感との相関が向上するとの指摘もある。
【０００４】
一方、光沢感の評価方法については、上記「光沢度」に頼らず、光学機器を使用せずに、順位配列法等により、実際に検査員が目視で評価する方法もある。二個の被対象物に対する評価を複数回繰返して行うものであるが、評価に非常に時間が掛かることや、複数の検査員が評価を行った場合に、その評価結果に差異が生じるという問題があった。また、このような評価を行う検査員には習熟と多くの経験が必要である。
【０００５】
そこで、客観的かつ短時間で被対象物の表面の光沢感を評価する光沢感評価方法として、所定の反射角（受光角）における反射光強度を測定し、測定した拡散反射領域における反射光強度の逆数の値により、被対象物の光沢感を評価する方法が提案されている（特許文献１を参照）。
【先行技術文献】
【特許文献】
【０００６】
【特許文献１】特開２００７−７８６２５号報
【発明の概要】
【発明が解決しようとする課題】
【０００７】
しかしながら、特許文献１に記載の評価方法による評価結果は、人間の視覚によって認識される光沢感評価の評価結果と、ずれが生じることを知見した。したがって、依然として、人間の視覚によって認識される光沢感評価の評価結果と近似する評価結果が得られる評価方法の開発が望まれている。
【０００８】
本発明は上記の背景技術に鑑みてなされたものであり、その目的は、視覚による光沢感評価の評価結果と近似する評価結果が得られる印画物の光沢感の評価方法を提供することにある。また、該評価方法により得られる写像性が特定の範囲内にある印画物の製造方法を提供することにある。
【課題を解決するための手段】
【０００９】
本発明者らは、上記課題を解決するため、鋭意検討した結果、特定の方法により得られた写像性により印画物の光沢感を評価することで、上記課題を解決できることを知見した。本発明は、かかる知見に基づいて完成されたものである。
【００１０】
すなわち、本発明の一態様によれば、
熱転写受像シートと熱転写インクシートとを重ね合わせて、前記熱転写受像シート上に画像が形成された印画物の光沢感の評価方法であって、
下記の測定方法：
コンピュータ制御によりディスプレイにチェックパターンを表示して測定対象物表面に投影する投影光学系と、投影されて測定対象物表面で反射したチェックパターンの虚像を撮像素子で撮影する撮像光学系とからなり、前記撮像素子で撮影したチェックパターンの画像データをコンピュータに収得してデータ処理することにより測定対象物表面の表面性状を測定する表面性状測定装置を用いて、
白地と黒地が直線境界部で分割されたチェックパターンを測定対象物表面に投影して収得したチェックパターン画像の画素毎の前記直線境界部の輝度波形に対して、フィッティング処理を行い、該フィッティング処理にて算出した輝度波形のゲインの平均値を、測定対象物表面の写像性として算出する方法、
により得られた写像性により前記印画物の光沢感を評価する、印画物の光沢感の評価方法が提供される。
【００１１】
本発明の態様においては、前記フィッティング処理が、下記数式１：
【数１】
2015094602.tif 000002
に示すシグモイド関数を使用した非線形最小二乗法によるものであることが好ましい。
【００１２】
本発明の態様においては、前記写像性が０．４以上０．６以下である印画物を選定することを含むことが好ましい。
【００１３】
また、本発明の他の態様によれば、
熱転写受像シートと熱転写インクシートとを重ね合わせて、前記熱転写受像シート上に画像を形成する印画物の製造方法であって、
下記の測定方法：
コンピュータ制御によりディスプレイにチェックパターンを表示して測定対象物表面に投影する投影光学系と、投影されて測定対象物表面で反射したチェックパターンの虚像を撮像素子で撮影する撮像光学系とからなり、前記撮像素子で撮影したチェックパターンの画像データをコンピュータに収得してデータ処理することにより測定対象物表面の表面性状を測定する表面性状測定装置を用いて、
白地と黒地が直線境界部で分割されたチェックパターンを測定対象物表面に投影して収得したチェックパターン画像の画素毎の前記直線境界部の輝度波形に対して、フィッティング処理を行い、該フィッティング処理にて算出した輝度波形のゲインの平均値を、測定対象物表面の写像性として算出する方法であって、
前記フィッティング処理が、下記数式１：
【数２】
2015094602.tif 000003
に示すシグモイド関数を使用した非線形最小二乗法によるものである方法、
により得られた写像性が０．４以上０．６以下である印画物を得ることを特徴とする、印画物の製造方法が提供される。
【発明の効果】
【００１４】
本発明によれば、視覚による光沢感評価の評価結果と近似する評価結果が得られる印画物の光沢感の評価方法を提供することができる。また、本発明によれば、該評価方法により得られる写像性が特定の範囲内にある印画物の製造方法を提供することができる。
【図面の簡単な説明】
【００１５】
【図１】本発明に用いる熱転写受像シートの一実施形態を示した模式断面図である。
【図２】本発明に用いる熱転写インクシートの一実施形態を示した模式断面図である。
【発明を実施するための形態】
【００１６】
＜印画物の光沢感の評価方法＞
本発明による評価方法は、熱転写受像シートと熱転写インクシートとを重ね合わせて、熱転写受像シート上に画像が形成された印画物の表面の光沢感を、下記の測定方法により得られた写像性により評価するものである。
測定方法：
コンピュータ制御によりディスプレイにチェックパターンを表示して測定対象物表面に投影する投影光学系と、投影されて測定対象物表面で反射したチェックパターンの虚像を撮像素子で撮影する撮像光学系とからなり、撮像素子で撮影したチェックパターンの画像データをコンピュータに収得してデータ処理することにより測定対象物表面の表面性状を測定する表面性状測定装置を用いて、
白地と黒地が直線境界部で分割されたチェックパターンを測定対象物表面に投影して収得したチェックパターン画像の画素毎の該直線境界部の輝度波形に対して、フィッティング処理を行い、該フィッティング処理にて算出した輝度波形のゲインの平均値を、測定対象物表面の写像性として算出する方法。
このような測定方法により得られた写像性により印画物の光沢感を評価することで、視覚による光沢感評価の評価結果と近似する評価結果を得ることができる。
【００１７】
上記の測定方法におけるフィッティング処理は、下記数式１：
【数３】
2015094602.tif 000004
に示すシグモイド関数を使用した非線形最小二乗法によるフィッティング処理を行うことができる。また、他の方法によるフィッティング処理を行ってもよい。
【００１８】
本発明による評価方法に用いる表面性状測定装置は、従来公知の表面性状測定装置を用いることができる。例えば、特開２０１２−２１５４８６に記載される表面性状測定装置を用いることができる。また、本発明においては、市販の表面性状測定装置を用いることができ、例えば、鏡面計（アークハリマ（株）製）が挙げられる。
【００１９】
具体的には、表面性状測定装置は、鏡面計と、コンピュータとを備えるものである。鏡面計は、コンピュータにより制御可能なチェックパターンを表示し投影するディスプレイと、チェックパターンの反射像を撮影する撮影装置（撮像素子）とからなり、それらが、光学的明暗の２次元分布形状を示す例えば白黒縞状等の任意のチェックパターンをディスプレイに表示して、該チェックパターンを被測定面（測定対象物表面）に投影する投影光学系と、投影光学系により投影されて被測定面で反射したチェックパターンの虚像を撮影装置で撮影する撮像光学系を構成している。
【００２０】
ディスプレイは、例えば液晶ディスプレイである。その他、プラズマ、有機・無機ＥＬ等のディスプレイであってもよい。ディスプレイにより形成するチェックパターンは、コンピュータの操作により自在に設定できる。
【００２１】
撮影装置は、撮像素子として例えばＣＣＤ、ＣＭＯＳ、デジタルカメラ等のエリアイメージセンサを備えたものである。撮像素子の焦点は、被測定面で反射するチェックパターンが像を結ぶ虚像面の位置に合わせる。その焦点合わせは、撮像素子の焦点距離は固定しておいて、鏡面計の位置（高さ）か、測定対象物２を載せる台の高さのいずれかまたは両方を調整することで行う。
【００２２】
この表面性状測定装置を使用して、コンピュータ制御により、ディスプレイに光学的明暗の２次元分布形状を示すチェックパターンを表示し、ディスプレイ自体が光源となってチェックパターンを被測定面に斜めに投影して、被測定面に写ったチェックパターンを撮影装置により撮影し（ハーフミラーを使用して、チェックパターンをハーフミラーで反射させて被測定面２１に略垂直に投影し、ハーフミラーを透過させて撮影するよう構成することもできる。）、撮影したチェックパターンの画像データを収得してコンピュータでデータ処理し、鏡面に近い平滑な面の表面性状を測定することができる。
【００２３】
上記の測定方法においては、測定範囲を特定の狭い範囲に絞り込むことが好ましい。特に、縦方向に関しては、複屈折の影響のない範囲で、出来るだけ広い範囲を設定することが望ましい。例えば、測定範囲を、矩形、例えば、横１０ｍｍ×縦６ｍｍの長方形に設定することができる。また、測定範囲は、白地と黒地の直線境界部により２分割されるものが好ましい。
【００２４】
＜印画物の製造方法＞
本発明による印画物の製造方法は、熱転写受像シートと熱転写インクシートとを重ね合わせて、熱転写インクシートの熱転写性色材を熱転写受像シートの受容層上に熱転写して、熱転写受像シート上に画像を形成するものであり、
下記の測定方法：
コンピュータ制御によりディスプレイにチェックパターンを表示して測定対象物表面に投影する投影光学系と、投影されて測定対象物表面で反射したチェックパターンの虚像を撮像素子で撮影する撮像光学系とからなり、撮像素子で撮影したチェックパターンの画像データをコンピュータに収得してデータ処理することにより測定対象物表面の表面性状を測定する表面性状測定装置を用いて、
白地と黒地が直線境界部で分割されたチェックパターンを測定対象物表面に投影して収得したチェックパターン画像の画素毎の該直線境界部の輝度波形に対して、フィッティング処理を行い、該フィッティング処理にて算出した輝度波形のゲインの平均値を、測定対象物表面の写像性として算出する方法であって、
前記フィッティング処理が、下記数式１：
【数４】
2015094602.tif 000005
に示すシグモイド関数を使用した非線形最小二乗法によるものである方法、
により得られた写像性が０．４以上０．６以下である印画物を得るものである。写像性の測定方法については、上記で詳述した通りである。
【００２５】
本発明による印画物の製造方法により製造される印画物は、上記の測定方法により得られた写像性が、好ましくは、０．４５以上０．６以下、より好ましくは０．４５以上０．５５以下である。印画物の写像性が、上記範囲内であれば、視覚による光沢感に優れた印画物を得ることができる。
【００２６】
本発明による印画物の製造方法に用いる熱転写記録装置としては、公知のものを用いることができ、特に限定されない。本発明においては、市販の熱転写記録装置を用いることができ、例えば、昇華型熱転写プリンター（ＡＬＴＥＣＨ  ＡＤＳ（株）製、型式：ＭＥＧＡＰＩＸＥＬIII）が挙げられる。
【００２７】
以下、本発明に用いる熱転写受像シートと熱転写インクシートについて詳述する。
【００２８】
＜熱転写受像シート＞
本発明に用いる熱転写受像シートは、基材と、基材上に設けられた受容層とを有してなるものである。好ましい態様では、熱転写受像シートは、基材と受容層との間にプライマー層をさらに有してもよい。また、熱転写受像シートは、受容層と反対側の面に、裏面層をさらに有してもよい。
【００２９】
熱転写受像シートの受容層面の表面粗さＲａは、５０ｎｍ以上１００ｎｍ以下であり、好ましくは５０ｎｍ以上９０ｎｍ以下であり、より好ましくは５５ｎｍ以上８５ｎｍ以下である。受容層面の表面粗さＲａが上記範囲内であれば、熱転写受像シート上に画像が形成された印画物の光沢感を向上させることができる。さらに、なお、表面粗さＲａは、ＪＩＳ  Ｂ０６０１に準拠して測定することができる。表面粗さＲａの測定には、市販の測定機器を用いることができ、例えば、光学計測機器：ＺＹＧＯ（Ｚｙｇｏ社製、ＮｅｗＶｉｅｗＴＭ６０００）を用いることができる。
【００３０】
熱転写受像シートの一実施形態の模式断面図を図１に示す。図１に示される熱転写受像シート１０は、基材１１と、該基材１１上に、プライマー層１２と、受容層１３とをこの順に有してなるものである。以下、本発明による熱転写受像シートを構成する各層について説明する。
【００３１】
＜基材＞
熱転写受像シートを構成する基材は、受容層を保持するという役割を有するとともに、熱転写時には熱が加えられるため、加熱された状態でも取り扱い上支障のない程度の機械的強度を有する材料であることが好ましい。
【００３２】
このような基材の材料としては、例えば、ポリオレフィン、ポリエステル、ポリアクリレート、ポリカーボネート、ポリウレタン、ポリイミド、ポリエーテルイミド、酢酸セルロース、ポリエチレン誘導体、ポリアミド、ポリメチルペンテン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン、パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等のフィルムが挙げられる。特に、基材には、熱可塑性樹脂フィルムを用いることが好ましく、ポリオレフィンフイルム、ポリエステルフィルム、ポリカーボネートフィルム、酢酸セルロースフィルム、ポリエチレン誘導体フィルム、ポリアミドフィルム、およびポリメチルペンテンフィルムからなる群から選択される少なくとも一種を用いることがより好ましい。これらのフィルムを積層したものを用いてもよいし、延伸または未延伸のいずれのものを用いてもよい。また、これらの合成樹脂に白色顔料や充填剤を加えて成膜した白色不透明フィルムも使用でき、特に限定されない。また、上記基材の任意の組み合わせによる積層体も使用できる。なお、基材厚みは、熱転写受像シートに要求される強度や耐熱性等や、基材として採用した素材の材質に応じて、適宜変更可能であり、例えば、基材の厚みは、５０μｍ〜１０００μｍの範囲内であることが好ましく、１００μｍ〜３００μｍの範囲内であることがより好ましい。
【００３３】
また、基材は、少なくとも一方の面上に多孔質フィルムを積層したものを用いてもよい。多孔質フィルムの厚さは、１０μｍ〜１００μｍの範囲内であることが好ましく、２０μｍ〜８０μｍの範囲内であることが好ましい。また、多孔質フィルムは、ベースとなる樹脂としてポリプロピレン樹脂を含み、内部に微細空隙を有する多孔質フィルムであってもよい。多孔質フィルムを設けることで、熱転写受像シートの印画物の環境変化（特に、湿度変化）によるカールの変化量を低下させることで、各環境下への保存後における品位を向上できる。
【００３４】
＜プライマー層＞
熱転写受像シートを構成するプライマー層は、基材と受容層の間に設けられるものであり、基材と受容層の接着性、白色度、クッション性、隠蔽性、帯電防止性、およびカール防止性等の付与を目的とするものである。本発明においては、従来公知のあらゆるプライマー層を設けることができる。プライマー層に用いる樹脂としては、ポリウレタン系樹脂、ポリエステル系樹脂、ポリカーボネート系樹脂、ポリアミド系樹脂、アクリル系樹脂、ポリスチレン系樹脂、ポリスルフォン系樹脂、ポリ塩化ビニル樹脂、ポリ酢酸ビニル樹脂、塩化ビニル−酢酸ビニル共重合体樹脂、ポリビニルアセタール樹脂、ポリビニルブチラール樹脂、ポリビニルアルコール樹脂、エポキシ樹脂、セルロース系樹脂、エチレン−酢酸ビニル共重合体樹脂、ポリエチレン系樹脂、およびポリプロピレン系樹脂等が挙げられ、これらの樹脂のうちの活性水酸基を有するものについてはさらにそれらのイソシアネート硬化物をバインダーとすることもできる。
【００３５】
また、白色性や隠蔽性を付与するために酸化チタン、酸化亜鉛、炭酸マグネシウム、および炭酸カルシウム等のフィラーを添加することが好ましい。さらに、白色性を高めるためにスチルベン系化合物、ベンゾイミダゾール系化合物、およびベンゾオキサゾール系化合物等を蛍光増白剤として添加したり、印画物の耐光性を高めるためにヒンダードアミン系化合物、ヒンダードフェノール系化合物、ベンゾトリアゾール系化合物、およびベンゾフェノン系化合物等を紫外線吸収剤あるいは酸化防止剤として添加したり、あるいは帯電防止性を付与するためにカチオン系アクリル樹脂、ポリアニリン樹脂、および各種導電性フィラー等を添加することができる。プライマー層の塗工量は、乾燥状態で０．５〜５ｇ／ｍ２程度が好ましい。
【００３６】
＜受容層＞
熱転写受像シートを構成する受容層は、熱転写インクシートから移行してくる昇華染料を受容し、形成された画像を維持するためのものである。受容層に用いる樹脂としては、ポリカーボネート系樹脂、ポリエステル系樹脂、ポリアミド系樹脂、アクリル系樹脂、セルロース系樹脂、ポリスルフォン系樹脂、ポリ塩化ビニル樹脂、ポリ酢酸ビニル樹脂、塩化ビニル−酢酸ビニル共重合体樹脂、ポリビニルアセタール樹脂、ポリビニルブチラール樹脂、ポリウレタン系樹脂、ポリスチレン系樹脂、ポリプロピレン系樹脂、ポリエチレン系樹脂、エチレン−酢酸ビニル共重合体樹脂、およびエポキシ樹脂等が挙げられる。
【００３７】
熱転写受像シートは、熱転写インクシートとの離型性を向上させるために受容層中に離型剤を有することができる。離型剤としてはポリエチレンワックス、アミドワックス、テフロン（登録商標）パウダー等の固形ワックス類、フッ素系またはリン酸エステル系界面活性剤、シリコーンオイル、反応性シリコーンオイル、硬化型シリコーンオイル等の各種変性シリコーンオイル、および各種シリコーン樹脂などが挙げられるが、シリコーンオイルが好ましい。上記シリコーンオイルとしては油状のものも用いることができるが、硬化型のものが好ましい。硬化型シリコーンオイルとしては反応硬化型、光硬化型、および触媒硬化型等が挙げられるが、反応硬化型および触媒硬化型のシリコーンオイルが特に好ましい。
【００３８】
反応型シリコーンオイルとしては、アミノ変性シリコーンオイルとエポキシ変性シリコーンオイルとを反応硬化させたものが好ましく、アミノ変性シリコーンオイルとしては、ＫＦ−３９３、ＫＦ−８５７、ＫＦ−８５８、Ｘ−２２−３６８０、およびＸ−２２−３８０１Ｃ（以上、信越化学工業株式会社製）等が挙げられ、エポキシ変性シリコーンオイルとしてはＫＦ−１００Ｔ、ＫＦ−１０１、ＫＦ−６０−１６４、およびＫＦ−１０３（以上、信越化学工業株式会社製）等が挙げられる。触媒硬化型シリコーンオイルとしてはＫＳ−７０５、ＦＫＳ−７７０、およびＸ−２２−１２１２（以上、信越化学工業株式会社製）等が挙げられる。これらの硬化型シリコーンオイルの添加量は受容層を構成する樹脂の０．５〜３０質量％が好ましい。
【００３９】
受容層の形成に際しては、受容層の白色度を向上させて転写画像の鮮明度をさらに高める目的で、酸化チタン、酸化亜鉛、カオリン、クレー、炭酸カルシウム、および微粉末シリカ等の顔料や充填剤を添加することができる。また、フタル酸エステル化合物、セバシン酸エステル化合物、およびリン酸エステル化合物等の可塑剤を添加してもよい。
【００４０】
＜離型層＞
熱転写受像シートは、受容層の表面の少なくとも一部に、上記の離型剤を適当な溶媒に溶解あるいは分散させて塗布した後、乾燥させることにより、離型層をさらに有してもよい。離型層を構成する離型剤としては前記したアミノ変性シリコーンオイルとエポキシ変性シリコーンオイルとの反応硬化物が特に好ましく、離型剤層の厚さは、０．０１〜５．０μｍ、特に０．０５〜２．０μｍが好ましい。なお、受容層を形成する際にシリコーンオイルを添加して形成すると、塗布後に表面にブリードアウトしたシリコーンオイルを硬化させても離型層を形成することができる。なお、受容層の形成に際しては、受容層の白色度を向上させて転写画像の鮮明度をさらに高める目的で、酸化チタン、酸化亜鉛、カオリン、クレー、炭酸カルシウム、および微粉末シリカ等の顔料や充填剤を添加することができる。また、フタル酸エステル化合物、セバシン酸エステル化合物、およびリン酸エステル化合物等の可塑剤を添加するのもよい。
【００４１】
＜裏面層＞
熱転写受像シートを構成する裏面層は、基材の受容層と反対側の面に設けられるものであり、インクジェット方式やドットインパクト方式、筆記具等で使用するインキの定着性を有しており、記録部のにじみが生じ難く速乾性に優れたバックプリントを可能とする（バックプリント適性を向上させる）ものである。さらに、以下に示す受像紙裏面としての基本特性を有するものでもある。
１．受容層面と重ね合わせた際に、温度や加重をかけて保存しても貼り付き（ブロッキング）を生じない。
２．誤って受像紙の表裏面を逆にしてプリンターに装着し、熱転写インクシートと重ね合わせて熱転写を行った場合であっても、熱転写インクシートと貼り付いてプリンター内で詰まる事が無く、印字物が排出される（裏面離型性を有している）。
３．受容層面と擦れても受容層面を傷付けず、また、裏面層からの粒子成分の脱落（粉落ち）を生じない。
また、裏面層は、バインダー樹脂および微粒子を含むことが好ましく、その他の添加剤、例えば、消泡剤や帯電防止剤等を裏面層に適宜添加することができる。
【００４２】
裏面層に用いるバインダー樹脂は、特に限定されず、例えば、ポリビニルブチラール樹脂、ポリビニルアセトアセタール樹脂、ポリエステル樹脂、塩化ビニル−酢酸ビニル共重合体樹脂、ポリエーテル樹脂、ポリブタジエン樹脂、スチレン−ブタジエン共重合体樹脂、アクリルポリオール、ポリウレタンアクリレート、ポリエステルアクリレート、ポリエーテルアクリレート、エポキシアクリレート、ウレタンまたはエポキシのプレポリマー、ニトロセルロース樹脂、セルロースナイトレート樹脂、セルロースアセテートプロピオネート樹脂、セルロースアセテートブチレート樹脂、セルロースアセテート−ヒドロジエンフタレート樹脂、酢酸セルロース樹脂等のセルロース系樹脂、芳香族ポリアミド樹脂、ポリイミド樹脂、ポリアミドイミド樹脂、ポリカーボネート樹脂、および塩素化ポリオレフィン樹脂等が挙げられる。
【００４３】
裏面層に用いる微粒子は、有機微粒子および無機微粒子のいずれも用いることができる。例えば、コロイダルアルミナ、コロイダルシリカ、およびシリカ粒子からなる群から選択される少なくとも１種の無機微粒子を用いることができる。
【００４４】
本発明において、裏面層の塗布量は特に限定されるものではないが、塗布量は乾燥後０．１ｇ／ｍ２〜３．０ｇ／ｍ２の範囲内であることが好ましく、０．３ｇ／ｍ２〜２．５ｇ／ｍ２の範囲内であることがより好ましい。塗布量が上記範囲程度であれば、十分なバックプリント適性が得られる。
【００４５】
＜熱転写受像シートの製造方法＞
熱転写受像シートは、上記の基材の少なくとも一方の面に受容層を公知の方法により積層することで製造することができる。好ましい態様によれば、受容層は、熱可塑性樹脂および他の必要な添加剤、例えば、離型剤、可塑剤、充填剤、架橋剤、硬化剤、触媒、熱離型剤、紫外線吸収剤、酸化防止剤、および光安定剤等を、有機溶剤や水に溶解もしくは分散させた塗工液を、例えばグラビア印刷法、スクリーン印刷法、およびグラビア版を用いたリバースロールコーティング法等の形成手段により塗布および乾燥して形成することができる。このように形成される受容層の塗布量は、通常、乾燥状態で０．５〜５０ｇ／ｍ２程度、好ましくは１〜１０ｇ／ｍ２である。また、プライマー層や裏面層等の塗布も、上記の受容層の形成手段と同様の方法で行われる。
【００４６】
＜熱転写インクシート＞
本発明に用いる熱転写インクシート（インクリボンともいう）は、基材シートの一方の面に３色の熱転写性色材層が設けられており、基材シートと各色の色材層との間に色材プライマー層がさらに設けられてなり、基材シートの他方の面に耐熱滑性層が設けられている層構成を有する。好ましい態様によれば、図２に示すとおり、基材シート２１の一方の面に色材プライマー層２２と、該色材プライマー層２２上に、イエロー色材層２４、マゼンダ色材層２５、およびシアン色材層２６からなる熱転写性色材層２３を有し、他方の面に耐熱滑性層２７を有してなる熱転写インクシートが提供される。以下、熱転写インクシートを構成する各層について説明する。
【００４７】
＜基材シート＞
熱転写インクシートを構成する基材シートは、熱転写性色材層が設けられる面の表面粗さＲａが０．５ｎｍ以上１０ｎｍ以下であり、好ましくは１ｎｍ以上９ｎｍ以下であり、より好ましくは１ｎｍ以上５ｎｍ以下である。基材シートの熱転写性色材層が設けられる面の表面粗さＲａが上記範囲内であれば、熱転写受像シート上に画像が形成された印画物の光沢感を向上させることができる。なお、表面粗さＲａは、ＪＩＳ Ｂ０６０１に準拠して測定することができる。表面粗さＲａの測定には、市販の測定機器を用いることができ、例えば、表面粗さ形状測定機（東京精密（株）製、サーフコム１４００）を用いることができる。
【００４８】
基材シートには、熱可塑性樹脂フィルムを用いることが好ましい。例えば、上記条件を満たす、ポリエチレンテレフタレート、ポリブチレンテレフタレート、ポリエチレンナフタレート、ポリエチレンテレフタレート−イソフタレート共重合体、テレフタル酸−シクロヘキサンジメタノール−エチレングリコール共重合体、ポリエチレンテレフタレート／ポリエチレンナフタレートの共押し出しフィルムなどのポリエステル系フィルム、ナイロン（登録商標名）６、ナイロン（登録商標名）６６などの脂肪族系ポリアミドフィルム、ケブラー（登録商標名）、ノーメックス（登録商標名）などの芳香族系ポリアミドフィルム、ポリエチレン、ポリプロピレン、ポリメチルペンテンなどのポリオレフィン系フィルム、ポリ塩化ビニルなどのビニル系フィルム、ポリアクリレート、ポリメタアクリレート、ポリメチルメタアクリレートなどのアクリル系フィルム、ポリイミド、ポリエーテルイミドなどのイミド系フィルム、ポリアリレート、ポリスルホン、ポリエーテルスルホン、ポリフェニレンエーテル、ポリフェニレンスルフィド（ＰＰＳ）、ポリアラミド、ポリエーテルケトン、ポリエーテルニトリル、ポリエーテルエーテルケトン、ポリエーテルサルファイトなどのエンジニアリングフィルム、ポリカーボネート、ポリスチレン、高衝撃ポリスチレン、ＡＳ樹脂、ＡＢＳ樹脂などのスチレン系フィルム、セロファン、セルロースアセテート、ニトロセルロースなどのセルロース系フィルム等を用いることができる。特に、ポリアミドフィルムおよびポリエステルフィルムからなる群から選択される少なくとも一種を用いることがより好ましい。これらのフィルムを積層したものを用いてもよいし、延伸または未延伸のいずれのものを用いてもよい。例えば、積層ポリエステルフィルムを用いることがより好ましい。
【００４９】
基材シートは、上記の樹脂を主成分とする共重合樹脂若しくは混合体（アロイを含む）、または複数層からなる積層シートであっても良い。また、基材シートは、延伸フィルムでも、未延伸フィルムであってもよいが、強度を向上させる目的で、一軸方向または二軸方向に延伸されたフィルムを使用することが好ましい。上記した樹脂からなる基材シートの中でも、芳香族系ポリアミドフィルムは、耐熱性、機械的強度、高速印画適性に優れるため、より好ましい。
【００５０】
【化１】
2015094602.tif 000006
【化２】
2015094602.tif 000007
【００５１】
芳香族系ポリアミドフィルムは、上に示した一般式（１）および一般式（２）の少なくとも一方で表される繰り返し単位を単独あるいは共重合により重合の形で５０モル％以上、好ましくは７０モル％以上含むものであるのが望ましい。ここで、Ａｒ１、Ａｒ２、Ａｒ３は、例えば、下記に示す一般式（３）に示すようなものが用いられ、Ｘ、Ｙは、−Ｏ−、−ＣＨ２−、−ＣＯ−、−ＳＯ２−、−Ｓ−、−Ｃ（ＣＨ３）２−などから選ばれるが、これらに限定されるものではない。
【００５２】
【化３】
2015094602.tif 000008
【００５３】
なお、上記の芳香族系ポリアミドフィルムは、芳香環上の水素原子の一部が、フッ素や臭素、塩素などのハロゲン基、ニトロ基、メチル基、エチル基、プロピル基などのアルキル基、メトキシ基、エトキシ基、プロポキシ基などのアルコキシ基などの置換基で置換されていてもよく、また、重合体を構成するアミド結合中の水素が他の置換基によって置換されていてもよい。
【００５４】
基材シート１は、通常、厚みが２．５μｍ〜５０μｍ程度のものを使用するが、２．５μｍ〜２５μｍの厚みを有する基材シートをより好適に使用することができる。基材シートの厚みが２．５μｍ未満であると、機械的強度が不足し、転写層を支持できなくなる場合がある。一方、基材シートの厚みが５０μｍを越えると、機械的強度は高いものの、熱転写インクシートから転写層を転写する際の熱エネルギーの伝達が不十分となり転写性が低下する傾向にある。
【００５５】
基材シートには、その表面に剥離層を設ける場合、予め、剥離層を設ける面に、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、等の易接着処理を行ってもよい。
【００５６】
＜熱転写性色材層＞
熱転写インクシートを構成する熱転写性色材層は、昇華性染料を含む層である。その昇華型染料としては、従来、公知の熱転写インクシートに使用されている染料は、いずれも本発明に使用可能であり、特に限定されない。これらの染料としてはジアリールメタン系、トリアリールメタン系、チアゾール系、メロシアニン等のメチン系、インドアニリン系、アセトフェノンアゾメチン，ピラゾロアゾメチン，イミダゾルアゾメチン，ピリドンアゾメチン等のアゾメチン系、キサンテン系、オキサジン系、ジシアノスチレン，トリシアノスチレンに代表されるシアノメチレン系、チアジン系、アジン系、アクリジン系、ベンゼンアゾ系、そしてピリドンアゾ，チオフェンアゾ，イソチアゾールアゾ，ピロールアゾ，ピラゾールアゾ，イミダゾールアゾ，チアジアゾールアゾ，トリアゾールアゾ，ジスアゾ等のアゾ系、スピロピラン系、インドリノスピロピラン系、フルオラン系、ローダミンラクタム系、ナフトキノン系、アントラキノン系、キノフタロン系等があげられる。具体的には次のような染料が用いられる。
【００５７】
Ｃ．Ｉ．（Ｃｏｌｏｒ  Ｉｎｄｅｘ）ディスパースイエロー５１，３，５４，７９，６０，２３，７，１４１，２０１，２３１
Ｃ．Ｉ．ディスパースブルー２４，５６，１４，３０１，３３４，１６５，１９，７２，８７，２８７，１５４，２６，３５４
Ｃ．Ｉ．ディスパースレッド１３５，１４６，５９，１，７３，６０，１６７
Ｃ．Ｉ．ディスパースオレンジ１４９
Ｃ．Ｉ．ディスパースバイオレット４，１３，２６，３６，５６，３１
Ｃ．Ｉ．ソルベントイエロー５６，１４，１６，２９
Ｃ．Ｉ．ソルベントブルー７０，３５，６３，３６，５０，４９，１１１，１０５，９７，１１
Ｃ．Ｉ．ソルベントレッド１３５，８１，１８，２５，１９，２３，２４，１４３，１４６，１８２
Ｃ．Ｉ．ソルベントバイオレット１３
Ｃ．Ｉ．ソルベントブラック３
Ｃ．Ｉ．ソルベントグリーン３
【００５８】
例えばイエロー染料としてフォロンブリリアントイエローＳ−６ＧＬ（サンド社製、ディスパースイエロー２３１）、マクロレックスイエロー６Ｇ（バイエル社製、ディスパースイエロー２０１）、マゼンタ染料としてＭＳ−ＲＥＤ−Ｇ（三井東圧化学株式会社製、ディスパースレッド６０）、マクロレックスレッドバイオレットＲ（バイエル社製、ディスパースバイオレット２６）、シアン染料はカヤセットブルー７１４（日本化薬株式会社製、ソルベントブルー６３）、フォロンブリリアントブルーＳ−Ｒ（サンド社製、ディスパースブルー３５４）、ワクソリンブルーＡＰ−ＦＷ（ＩＣＩ社製、ソルベントブルー３６）等があげられる。
【００５９】
次に、上記の染料を担持するためのバインダー樹脂としては、エチルセルロース、ヒドロキシエチルセルロース、ヒドロキシプロピルセルロース、メチルセルロース，酢酸セルロース、酢酸・酪酸セルロース等のセルロース樹脂、ポリ酢酸ビニル、ポリビニルアルコール、ポリビニルブチラール、ポリビニルアセトアセタール、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、ポリエステル系樹脂等があげられるが、これらの中ではセルロース系、ポリウレタン系、ビニル系、アクリル系およびポリエステル系の樹脂が耐熱性、染料移行性などの点で好ましく用いられる。
【００６０】
熱転写性色材層は、前記基材シートの一方の面に、これらの染料及びバインダー樹脂、必要に応じて添加剤（例えば、離型剤など）やフィラー等を加えて、トルエン、メチルエチルケトン、エタノール、イソプロピルアルコール、シクロヘキサノン、ＤＭＦ等の適当な有機溶剤に溶解、あるいは有機溶剤や水等に分散させて、例えば、グラビア印刷法、スクリーン印刷法、リバースロールコーティング印刷法等の手段により塗工および乾燥して塗膜を形成することができる。このようにして形成する熱転写性色材層は、固形分の塗工量で、０．２ｇ／ｍ２〜５．０ｇ／ｍ２好ましくは０．４ｇ／ｍ２〜２．０ｇ／ｍ２程度であり、また熱転写性色材層中の昇華性染料は、熱転写性色材層の全質量の５質量％〜９０質量％好ましくは１０質量％〜７０質量％の量で存在するのがよい。希望する熱転写性色材層の画像がモノカラーである場合は、イエロー、マゼンタ、シアン等の色材層の中から１種を選んで形成し、またフルカラー画像である場合には適当なイエロー、マゼンタ、およびシアン（必要に応じて、ブラックも追加する）の各熱転写性色材層を選んで形成する。
【００６１】
＜色材プライマー層＞
熱転写インクシートは、基材シートと各色の色材層との間に、色材プライマー層を設けること基材シートとにより、色材層との密着性を高め、また印画時に熱転写インクシートの熱転写性と、熱転写受像シートとの熱融着をより防止することができ、好ましい。また、色材プライマー層には少なくとも無機フィラーとバインダー樹脂を含み、基材シート自体の熱伝導性を維持、そして、より熱伝導性を高めるため、導電性の高い無機フィラーを含有することが好ましい。
【００６２】
その無機フィラーとしては、例えば、シリカ、沈降性炭酸カルシウム、炭酸マグネシウム、水酸化カルシウム、ケイ酸カルシウム、水酸化アルミニウム、硫酸バリウム、酸化チタン等のフィラーがあげられる。そのフィラーの大きさは、平均粒径で、０．０１〜１０μｍ、好ましくは０．１〜５μｍ程度である。無機フィラーの含有量は、バインダー樹脂に対して、好ましくは２０質量％〜５０質量％である。無機フィラーの添加量が、上記範囲内であれば、熱転写性色材層を十分な転写感度が転写しつつ、基材シートと熱転写性色材層との接着性が保たれ、熱転写時に異常転写を抑制することができる。
【００６３】
色材プライマー層に用いるバインダー樹脂としては、例えば、ポリエステル樹脂、ポリウレタン樹脂、アクリル樹脂、ポリビニルホルマール樹脂、エポキシ樹脂、ポリビニルブチラール樹脂、ポリアミド樹脂、ポリエーテル樹脂、ポリスチレン樹脂、スチレン−アクリル共重合体樹脂等が挙げられる。上記の中でも、特に、ポリエステル樹脂、ポリウレタン樹脂、およびアクリル樹脂は接着性が強いため、好ましい。
【００６４】
色材プライマー層は、上記に挙げた材料と、その他添加剤を加えたものを、有機溶剤または水系溶媒に溶解または分散させた塗工液を調整し、グラビア印刷法、スクリーン印刷法、グラビア版を用いたリバースロールコーティング法等の公知の塗工手段を用いて形成することができる。このようにして形成するプライマー層は、固形分の塗工量で、０．０１ｇ／ｍ２〜３．０ｇ／ｍ２程度である。
【００６５】
＜溶融インキ層＞
熱転写インクシートは、熱転写性色材層と同一面側に面順次で溶融インキ層を設けてもよい。その溶融インキ層は、着色剤とビヒクルで構成でき、更に必要に応じて種々の添加剤を加えたものである。着色剤としては、有機または無機の顔料あるいは染料のうち、記録材料として要求される着色濃度を有し、光、熱、温度等により変褪色しないものが好ましい。また加熱により発色するような物質や、被転写体に塗布されている物質と接触することにより発色するような物質を用いることもできる。そして、着色剤は、ブラックの他にも、シアン、マゼンタ、イエロー等、種々の色の着色剤を使用することができる。
【００６６】
ビヒクルは、ワックスを主成分とし、その他にワックスと乾性油、樹脂、鉱油、セルロースおよびゴムの誘導体等との混合物が用いられる。また、熱溶融性着色インキから形成される溶融インキ層には、良好な熱伝導性および溶融転写性を与えるために、熱伝導性物質を含有させることができる。このような熱伝導性物質としては、カーボンブラック等の炭素質物質、アルミニウム、銅、酸化スズ、二硫化モリブデン等が挙げられる。上記の熱溶融性着色インキを用いて、基材シート上へ溶融インキ層を形成する方法としては、ホットメルトコート、ホットラッカーコート、グラビアコート、グラビアリバースコート、ロールコート等の公知の方法が挙げられる。溶融インキ層の厚さは、要求される印字濃度、熱感度等を考慮して適宜決定することができ、通常、固形分の塗工量で０．１ｇ／ｍ２〜３０ｇ／ｍ２程度である。
【００６７】
＜熱転写性保護層＞
熱転写インクシートは、熱転写性色材層と同一面側に面順次で保護層を設けてもよい。熱転写性保護層は、サーマルヘッド等の加熱により、熱転写インクシートから熱転写受像シートへ熱転写可能であれば、保護層だけで構成することができる。また、熱転写性保護層は、基材シート側から順に、剥離層、保護層、および接着層からなる層構成としてもよい。剥離層を設けることで、基材シートからの転写性を向上できる。接着層を保護層の上に設けることで、熱転写性保護層が被転写体へ転写する際、被転写体への密着性を向上できる。
【００６８】
＜保護層＞
保護層に用いるバインダー樹脂としては、ポリエステル樹脂、ポリエステルウレタン樹脂、ポリカーボネート樹脂、アクリル樹脂、紫外線吸収性樹脂、エポキシ樹脂、アクリルウレタン樹脂、これらの各樹脂をシリコーン変性させた樹脂、これらの各樹脂の混合物、活性光線硬化性樹脂等を挙げることができる。尚、活性光線とは、活性光線硬化性樹脂に対して化学的に作用させて重合を促進せしめる光線を意味し、具体的には、可視光線、紫外線、Ｘ線、電子線、α線、β線、γ線等を意味する。特に、ポリエステル樹脂、ポリエステルウレタン樹脂等のポリエステル系樹脂を好適に使用することができる。なお、ポリエステル樹脂やポリエステルウレタン樹脂は、他の熱可塑性樹脂との共重合体であってもよい。
【００６９】
保護層に用いるバインダー樹脂の含有量について特に限定はないが、保護層の固形分総量に対し、好ましくは２０質量％〜１００質量％であり、より好ましくは３０質量％〜１００質量％である。保護層中のバインダー樹脂の含有量が上記範囲内であれば、十分な箔切れ性や耐久性を得ることができる。
【００７０】
保護層は、バインダー樹脂に加え、各種フィラーや、蛍光増白剤、耐侯性を向上させるための紫外線吸収剤等、その他の材料を含有していてもよい。保護層は、上記に説明した熱可塑性樹脂を主成分として、基材シート上に設けることができ、保護層を１層のみで構成できるが、２層以上の複数層で形成することができる。その際、複数の保護層は、同一の熱可塑性樹脂を主体に構成した塗工液で形成するか、あるいは異なる熱可塑性樹脂を主体に構成した塗工液で形成することもできる。保護層が３層を有する場合では、例えば２層を同一の熱可塑性樹脂を主体に構成した塗工液で形成し、残りの１層を異なる熱可塑性樹脂を主体に構成した塗工液で形成するか、あるいは３層全て同一の熱可塑性樹脂を主体に構成した塗工液で形成するか、あるいは３層全て異なる熱可塑性樹脂を主体に構成した塗工液で形成することもできる。
【００７１】
保護層は、上記のバインダー樹脂を主体にして、適当な有機溶剤により、溶解または分散させて保護層用塗工液を調製し、これを基材シート（必要に応じて基材シート上に設けられた剥離層）上にグラビア印刷法、スクリーン印刷法またはグラビア版を用いたリバースコーティング法等の従来公知の手段により塗工、乾燥して形成することができる。保護層の厚さは、１層だけの構成条件では固形分の塗工量で２ｇ／ｍ２〜１５ｇ／ｍ２が好ましい。保護層の上記塗工量が上記範囲内であれば、十分な箔切れ性や耐久性を得ることができる。
【００７２】
＜剥離層＞
熱転写インクシートは、熱転写性保護層が基材シートから剥離しやすいように、基材シートと保護層との間に剥離層を設けることができる。なお、剥離層は、熱転写時に被転写体上に転写される層である。剥離層の材料としては、例えば、エチルセルロース、ニトロセルロース、酢酸セルロースなどのセルロース誘導体、ポリメタクリル酸メチル、ポリメタクリル酸エチル、ポリアクリル酸ブチルなどのアクリル系樹脂、ポリ塩化ビニル、塩化ビニル−酢酸ビニル共重合体、ポリビニルブチラールなどのビニル共重合体の熱可塑性樹脂や、飽和又は不飽和ポリエステル樹脂、ポリウレタン樹脂、熱架橋性エポキシ−アミノ樹脂、アミノアルキッド樹脂などの熱硬化型の樹脂、シリコーンワックス、シリコーン樹脂、シリコーン変性樹脂、フッ素樹脂、フッ素変性樹脂、ポリビニルアルコール等を挙げることができる。また、剥離層には箔切れ性を向上させるために、マイクロシリカやポリエチレンワックスなどのフィラーを含有させることが好ましい。また、剥離層は、１種の樹脂からなるものであってもよく、２種以上の樹脂からなるものであってもよい。また剥離層は、上記に例示した樹脂に加えイソシアネート化合物等の架橋剤、錫系触媒、アルミニウム系触媒等の触媒を用いて形成することとしてもよい。
【００７３】
形成される剥離層は、上記の樹脂を溶媒へ分散又は溶解して、ロールコート、グラビアコート、バーコートなどの公知のコーティング方法で、基材シート上の少なくとも１部に塗工、乾燥することで形成することができる。剥離層は固形分の塗工量で、通常は０．１ｇ／ｍ２〜５ｇ／ｍ２程度、好ましくは０．５ｇ／ｍ２〜２ｇ／ｍ２程度である。
【００７４】
＜接着層＞
熱転写インクシートは、必要に応じて熱転写性保護層の表面に接着層を形成し、熱転写性保護層の転写性と、転写後の保護層の画像面に対する密着性を向上させることができる。接着層は、従来公知の感熱接着剤がいずれも使用できるが、ガラス転移温度が５０℃〜１００℃の熱可塑性樹脂から形成することがより好ましく、例えば、紫外線吸収性樹脂、アクリル樹脂、塩化ビニル−酢酸ビニル共重合体樹脂、エポキシ樹脂、ポリエステル樹脂、ポリカーボネート樹脂、ブチラール樹脂、ポリアミド樹脂、塩化ビニル樹脂などの如く熱時接着性の良好な樹脂から、適当なガラス転移温度を有するものを選択することが好ましい。
【００７５】
接着層は、上述に例示される材料の中から選択される単独または複数の樹脂材料、さらに必要に応じて、添加剤を加え、有機溶剤等の適当な溶剤に溶解または分散させて接着層用塗工液を調製し、これをグラビア印刷法、スクリーン印刷法またはグラビア版を用いたリバースコーティング法等の手段により、塗工、乾燥して形成することができる。接着層の塗工量は特に限定はないが、通常、固形分の塗工量で、１ｇ／ｍ２〜１０ｇ／ｍ２程度である。
【００７６】
＜離型層＞
熱転写インクシートは、必要に応じて剥離層と基材シートとの間に、さらに離型層を設けてもよい。離型層は、基材シートと剥離層との剥離性が適当でない場合、基材シートと剥離層との接着性を調整し、剥離層の剥離を良好に行うために設けることができる。このような離型層は、例えば、シリコーンワックス等の各種ワックス類、シリコーン樹脂、フッ素樹脂、アクリル樹脂、水溶性樹脂、セルロース誘導体樹脂、ウレタン系樹脂、酢酸系ビニル樹脂、アクリルビニルエーテル系樹脂、無水マレイン酸樹脂等の各種樹脂等やこれらの混合物から構成される。
【００７７】
また、離型層は、上記ワックス類及び上記樹脂からなる群より選ばれる少なくとも１種を含有する塗工液を、従来公知の塗工方法に従って基材シート上に塗工し、乾燥することで形成することができる。離型層は、固形分の塗工量で、通常０．５ｇ／ｍ２〜５ｇ／ｍ２程度である。離型層を備える場合、熱転写性保護層は転写により剥離層から剥離され、離型層自体は基材シート側に残るように形成しておくのが望ましい。
【００７８】
＜耐熱滑性層＞
熱転写インクシートを構成する耐熱滑性層は、サーマルヘッド等の加熱デバイスと基材シートとの熱融着を防止し、走行を滑らかに行うために設けられる。耐熱滑性層を形成する樹脂としては、例えば、ポリビニルブチラール樹脂、ポリビニルアセトアセタール樹脂、ポリエステル樹脂、塩化ビニル−酢酸ビニル共重合体、ポリエーテル樹脂、ポリブタジエン樹脂、スチレン−ブタジエン共重合体、アクリルポリオール、ポリウレタンアクリレート、ポリエステルアクリレート、ポリエーテルアクリレート、エポキシアクリレート、ウレタン又はエポキシのプレポリマー、ニトロセルロース樹脂、セルロースナイトレート樹脂、セルロースアセトプロピオネート樹脂、セルロースアセテートブチレート樹脂、セルロースアセテートヒドロジエンフタレート樹脂、酢酸セルロース樹脂、ポリアミド樹脂、ポリイミド樹脂、ポリアミドイミド樹脂、ポリカーボネート樹脂、塩素化ポリオレフィン樹脂、塩素化ポリオレフィン樹脂等が挙げられる。
【００７９】
また、耐熱滑性層の耐熱性や塗膜強度および基材シートとの密着性を向上させるために、樹脂中に反応基を有する熱可塑性樹脂とポリイソシアネートとの反応硬化物や、不飽和結合を有するモノマー、オリゴマーとの反応生成物を用いることができ、硬化方法は加熱する、あるいは紫外線を照射するなど、その硬化手段は特に限定されない。樹脂中に反応基を有する熱可塑性樹脂とポリイソシアネートとの反応硬化物が、実用しやすく、好ましい。
【００８０】
耐熱滑性層には滑性を向上させるために、フィラーを添加してもよい。フィラーとしては、例えばタルク、カオリン、マイカ、グラファイトなどの鉱石類、フッ化カルシウム、フッ化バリウム、フッ化黒鉛等のフッ化物、二硫化モリブデン、二硫化タングステン、硫化鉄等の硫化物、酸化鉛、アルミナ、酸化モリブデン等の酸化物等の無機フィラーを使用することができる。また、ステアリン酸、ラウリン酸などの脂肪酸と、リチウム、マグネシウム、カルシウム、バリウム、亜鉛などの金属塩の微粉末状の固体である金属石鹸もフィラーとして使用することができる。さらに、フタロシアニン、フッ素樹脂、シリコーン樹脂等の有機フィラーも使用することができる。この中でも、タルクなどの鉱石類のフィラー、ステアリン酸亜鉛などの金属石鹸、シリコーン樹脂のフィラーが好ましく、サーマルヘッド等の滑性が良好であり、かつ熱転写インクシートを巻上げる際の巻きズレ、その巻上げられた巻取りのブロッキングを防止する機能が高い。上記のフィラーは、その平均粒径は、０．０５〜１０μｍの範囲が好ましい。上記のフィラーは、常温（２０℃±１５℃）で固体のものである。また上記の金属石鹸、有機フィラーでは、常温で固体であるが、加熱下では、例えば２００℃以上では、液化するものであれば、サーマルヘッド等の加熱デバイスとの滑性がより向上し、好ましい。
【００８１】
耐熱滑性層中のフィラーの含有量は、耐熱滑性層の全固形分に対して、好ましくは５質量％以上４５質量％以下であり、より好ましくは１０質量％以上３５質量％以下であり、さらに好ましくは１５質量％以上２５質量％以下である。耐熱滑性層中のフィラーの含有量が上記範囲内であれば、保護層の平滑性の低下を抑制し、また印画物表面の光沢性の低下を抑制することができる。
【００８２】
耐熱滑性層は、上記に記載した樹脂、フィラーと、必要に応じてその他の添加剤を加え、適当な溶剤により、溶解または分散させて、耐熱滑性層形成用インキを調製し、これを、上記の基材シートの裏面に、例えば、グラビア印刷法、スクリーン印刷法、グラビア版を用いたリバースコーティング法などの形成手段により塗工し、乾燥して形成することができる。その耐熱滑性層は、固形分の塗工量で０．１ｇ／ｍ２〜２ｇ／ｍ２程度である。
【実施例】
【００８３】
以下に、実施例と比較例を挙げて本発明をさらに具体的に説明するが、本発明は以下の実施例に限定解釈されるものではない。
【００８４】
＜熱転写受像シートの作製１＞
ミクロボイドを有するポリエチレンテレフタレートフィルム（東洋紡績株式会社製クリスパーＫ１２１２：１８８μｍ）の一方の面上に３５μｍの多孔質ポリプロピレンフィルム（トヨパールＳＳ、東洋紡績（株）製）を、また、該ポリエチレンテレフタレートフィルムの他方の面上に５０μｍの白色ポリエチレンテレフタレート（ルミラーＥ６３Ｓ、東レ（株）製）を、それぞれ下記組成の接着層用塗工液（塗工量：４ｇ／ｍ２（固形分換算））を用いて貼合した支持体を作成した。次いで、支持体の多孔質ポリプロピレンフィルムの面に、下記組成のプライマー層用塗工液１を、バーコーターにより固形分換算で２．０ｇ／ｍ２の塗工量で塗工、乾燥（１３０℃、１分）してプライマー層を形成した。次いで、プライマー層上に、下記組成の受容層用塗工液１をバーコーターにより、固形分換算で３．０ｇ／ｍ２の塗工量で塗工、乾燥（１３０℃、１分）して受容層を形成した。また、支持体の受容層が設けられている面とは反対の面に、下記組成の裏面層用塗工液１をバーコーターにより、固形分換算で２．０ｇ／ｍ２の塗工量で塗工、乾燥（１１０℃、１分）して裏面層を形成して、熱転写受像シート１を作製した。
【００８５】
＜接着層用塗工液＞
・ウレタン系樹脂（タケラックＡ−９６９Ｖ、三井武田ケミカル（株）製）  ３０質量部
・イソシアネート（タケネートＡ−５、三井武田ケミカル（株）製）        １０質量部
・酢酸エチル                                                          ６０質量部
【００８６】
＜プライマー層用塗工液１＞
・ポリエステル樹脂(ポリエスターＷＲ−９０５、日本合成化学工業（株）製)５０質量部
・酸化チタン（ＴＣＡ８８８  （株）トーケムプロダクツ製）              ２０質量部
・蛍光増白剤（ユビテックスＢＡＣ、チバ・スペシャリティーケミカルズ（株）製）
１．２質量部
・水／イソプロピルアルコール＝１／１                              ２８．８質量部
【００８７】
＜受容層用塗工液１＞
・塩化ビニル−酢酸ビニル共重合（ソルバインＣＮ  日信化学工業（株））  ２０質量部
・側鎖型／エポキシ・アラルキル変性シリコーンオイル（Ｘ−２２−３０００Ｔ、信越化学工業（株））                                                          １質量部
・両末端型／カルビノール変性シリコーンオイル（Ｘ−２２−１６０ＡＳ、信越化学工業（株））                                                            ０．２質量部
・トルエン                                                            ８０質量部
・メチルエチルケトン                                                  ８０質量部
【００８８】
＜裏面層用塗工液１＞
・ポリビニルブチラール樹脂（♯３０００−１、電気化学工業（株）製）    １０質量部
・キレート剤（テンカレート ＴＰ１１０）                             ４．３質量部
・ナイロン１２フィラー（ＮＷ３３０、神東塗料（株）製）                  ２質量部
・トルエン／イソプロピルアルコール                                ８３．７質量部
【００８９】
熱転写受像シート１の受容層面の表面粗さＲａを、ＪＩＳ  Ｂ０６０１に準拠して、光学計測機器：ＺＹＧＯ（Ｚｙｇｏ社製、ＮｅｗＶｉｅｗＴＭ６０００）を用いて測定した（測定条件：４．４ｍｍ□、フィルターＨＩＧＨ＝１ｍｍ、フィルターＬＯＷ＝２ｍｍ）。結果を表１に示した。
【００９０】
＜熱転写受像シートの作製２＞
ミクロボイドを有するポリエチレンテレフタレートフィルム（Ｋ１２１２  厚み７５μｍ  東洋紡（株））と、二軸延伸ポリプロピレンフィルム（ＦＯＳ−ＢＴ  厚み３０μｍ  フタムラ化学（株））とを、グラビア印刷法およびドライラミネーションを用いて積層した表側基材層を形成した。該表側基材層の該ポリエチレンテレフタレートフィルム上に、プライマー層用塗工液１を、乾燥時１．０μｍの厚さとなるように塗工しプライマー層を形成した。次いで、プライマー層上に、下記組成の受容層用塗工液２を、乾燥時４．０μｍの厚さとなるように塗工し受容層を形成し、表側基材層／プライマー層／受容層がこの順で積層された積層体Ａを得た。
【００９１】
次いで、裏側基材層として発泡ポリプロピレンフィルム（ＭＷ８４６  厚み３５μｍ  Ｍｏｂｉｌ社）を用意し、該発泡ポリプロピレンフィルムの一方の面に、下記組成の離型層用塗工液を、乾燥時０．３μｍの厚さとなるように塗工し離型層を形成した。また、該発泡ポリプロピレンフィルムの他方の面に、下記組成の裏面プライマー層用塗工液を、乾燥時０．５μｍの厚さとなるように塗工し裏面プライマー層を形成した。次いで、裏面プライマー層上に、裏面層用塗工液１を、乾燥時０．５μｍの厚さとなるように塗工し裏面層を形成し、裏面層、裏面プライマー層、裏側基材層、および離型層がこの順で積層されてなる積層体Ｂを得た。
【００９２】
次いで、積層体Ｂの離型層上に、下記組成の粘着剤層用塗工液を、乾燥時１０．０μｍの厚さとなるように塗工して粘着剤層を形成し、粘着剤層が設けられた積層体Ｂと、上記積層体Ａとを貼り合せることで、裏面層／裏面プライマー層／裏側基材層／離型層／粘着剤層／表側基材層／プライマー層／受容層がこの順で積層されてなるシール型熱転写受像シート２を作製した。
【００９３】
＜受容層用塗工液２＞
・塩化ビニル−酢酸ビニル共重合体（＃１０００Ａ  電気化学工業（株））  １２質量部
・エポキシ変性シリコーン（Ｘ−２２−３０００Ｔ  信越化学工業（株））０．８質量部
・アミノ変性シリコーン（Ｘ−２２−１６６０Ｂ−３  信越化学工業（株））
０．２４質量部
・トルエン                                                            ３０質量部
・メチルエチルケトン                                                  ３０質量部
【００９４】
＜離型層用塗工液＞
・付加重合剤シリコーン（ＫＳ８４７Ｈ  信越化学工業（株）            １００質量部
・トルエン                                                          ２００質量部
【００９５】
＜裏面プライマー層用塗工液＞
・ウレタン樹脂（ＯＰＴプライマー  昭和インク工業（株））            １００質量部
・イソシアネート系硬化剤（ＯＰＴ硬化剤  昭和インク工業（株））          ５質量部
【００９６】
また、上記と同様に、熱転写受像シート２の受容層面の表面粗さＲａを測定した。結果を表１に示した。
【００９７】
＜熱転写受像シートの作製３＞
基材をコート紙（三菱製紙株式会社製パールコートＮ：１５７．０ｇ／ｍ２）に変更した以外は、熱転写受像シートの作製１と同様にして、熱転写受像シート３を作製した。
【００９８】
また、上記と同様に、熱転写受像シート３の受容層面の表面粗さＲａを測定した。結果を表１に示した。
【００９９】
＜熱転写受像シートの作製４＞
基材をコート紙（三菱製紙株式会社製パールコートＮ：１５７．０ｇ／ｍ２）に変更し、受容層を下記組成の受容層用塗工液３に変更した以外は、熱転写受像シートの作製１と同様にして、熱転写受像シート４を作製した。
【０１００】
＜受容層用塗工液３＞
・塩酢ビ系エマルジョン(塩ビ／酢ビ＝９７．５／２．５)：固形分３６％）４１１質量部
・離型剤の水分散体（固形分：１７％）                                  ９８質量部
・エポキシ架橋剤（ＥＸ−５１２、ナガセケムテックス（株）製、固形分１００％）
７．６質量部
・純水（エポキシ架橋剤分散用として）                              １１．４質量部
・増粘材（アデカノールＵＨ−５２６、（株）ＡＤＥＫＡ製、固形分３０％）４５質量部
・純水（増粘材分散用として）                                        ２３０質量部
・界面活性剤（ジオクチルスルホコハク酸ナトリウム水溶液：固形分２０％）２３質量部
なお、上記の塩酢ビ系エマルジョンおよび離型剤の水分散体は下記のようにして調製した。
【０１０１】
（塩酢ビ系エマルジョンの合成）
２．５Ｌオートクレーブ中に、脱イオン水６００ｇ、塩化ビニル単量体４３８．８ｇ（全仕込み単量体に対して９７．５重量％）と酢酸ビニル１１．２ｇ（全仕込み単量体に対して２．５重量％）からなる単量混合体、および過硫酸カリウム２．２５ｇを仕込んだ。この反応混合物を攪拌翼で回転数１２０ｒｐｍを維持するように攪拌し、反応混合物の温度を６０℃に上げて重合を開始した。５重量％のドデシルベンゼンスルホン酸ナトリウム水溶液１８０ｇ（全仕込み単量体に対して２重量％）を重合開始〜４ｈｒ後まで連続添加し、重合圧が６０℃における塩化ビニル単量体の飽和蒸気圧から０．６ＭＰａ降下した時に重合を停止した後、残存の単量体を回収して、塩酢ビ系エマルジョンを得た。
【０１０２】
（離型剤の水分散体の作製）
酢酸エチル８５ｇにエポキシ変性シリコーン（Ｘ−２２−３０００Ｔ、信越化学工業（株）製）１６ｇとアラルキル変性シリコーン（Ｘ−２４−５１０、信越化学工業（株）製）８ｇを溶解した。次に、トリイソプロピルナフタレンスルフォン酸ナトリウム塩（固形分１０％）１４ｇを純水１１０ｇに溶解した。上記２液を混合・攪拌した後、ホモジナイザーを用いて分散を行い、分散体を調製した。その後、分散体を３０〜６０℃に加温しながら減圧下で酢酸エチルを除去し、シリコーンの水分散体を得た。
【０１０３】
また、上記と同様に、熱転写受像シート４の受容層面の表面粗さＲａを測定した。結果を表１に示した。
【０１０４】
＜熱転写インクシート１の作製＞
基材シートとして厚さ４．９μｍのポリエチレンテレフタレートフィルムを用意した。基材シートの熱転写性色材層が設けられる面の表面粗さＲａを、ＪＩＳ Ｂ０６０１に準拠して、表面粗さ形状測定機（東京精密（株）製、サーフコム１４００）を用いて測定した。結果を表１に示した。
【０１０５】
その基材シートの一方の面に、下記組成の耐熱滑性層形成用塗工液を用いて、バーコーター法で、固形分で１．０ｇ／ｍ２になるように塗工、乾燥して耐熱滑性層を形成した。なお、耐熱滑性層形成用塗工液により形成された耐熱滑性層に含まれるフィラーの含有率は、その耐熱滑性層の全固形分に対して、３０質量％であった。
【０１０６】
＜耐熱滑性層形成用塗工液＞
・ポリビニルアセタール樹脂（エスレックＫＳ−１、積水化学工業（株）製）
６１．５質量部
・ポリイソシアネート（バーノックＤ７５０、大日本インキ化学工業（株）製）
８．５質量部
・フィラー１：ステアリルリン酸亜鉛（ＬＢＴ１８３０精製、堺化学工業（株）製）
１０質量部
・フィラー２：ステアリン酸亜鉛（ＳＺ−ＰＦ、堺化学工業（株）製）      １０質量部
・フィラー３：ポリエチレンワックス（ポリワックス３０００、東洋アドレ（株）製）
３質量部
・フィラー４：エトキシ化アルコール変性ワックス（ユニトックス７５０ 、東洋アドレ（株）製）                                                              ７質量部
・メチルエチルケトン                                                ２００質量部
・トルエン                                                          １００質量部
【０１０７】
上記の基材シートの耐熱滑性層を設けた面と反対側に、下記組成のイエロー、マゼンタ、シアンの各色材層用塗工液を用いて、それぞれ固形分換算で０．６ｇ／ｍ２の割合でバーコーター法で塗工、乾燥して、イエロー、マゼンタ、シアンの各色材層を形成した。
【０１０８】
＜イエロー色材層用塗工液＞
・分散染料（ディスパースイエロー２０１）                            ２．５質量部
・染料（下記化学式で示されるイエロー染料）                          ２．５質量部
化学式：
【化４】
2015094602.tif 000009
・バインダー樹脂（ポリビニルアセタール樹脂、ＫＳ−５、積水化学工業（株）製）
４．５質量部
・ポリエチレンワックス                                              ０．１質量部
・アルキル変性シリコーンオイル(ＫＦ−４１２、信越シリコーン（株）製)０．１質量部
・メチルエチルケトン                                              ４５．０質量部
・トルエン                                                        ４５．０質量部
【０１０９】
＜マゼンタ色材層用塗工液＞
・分散染料（マクロレックスレッドバイオレットＲ）                    ２．０質量部
・染料（下記化学式で示されるマゼンダ染料）                          ２．０質量部
化学式：
【化５】
2015094602.tif 000010
・バインダー樹脂（ポリビニルアセタール樹脂、ＫＳ−５、積水化学工業（株）製）
４．５質量部
・ポリエチレンワックス                                              ０．１質量部
・アルキル変性シリコーンオイル(ＫＦ−４１２、信越シリコーン（株）製)０．１質量部
・メチルエチルケトン                                              ４５．０質量部
・トルエン                                                        ４５．０質量部
【０１１０】
＜シアン色材層用塗工液＞
・染料（下記化学式で示されるシアン染料）                            ２．０質量部
化学式：
【化６】
2015094602.tif 000011
・バインダー樹脂（ポリビニルアセタール樹脂、ＫＳ−５、積水化学工業（株）製）
４．５質量部
・ポリエチレンワックス                                              ０．１質量部
・アルキル変性シリコーンオイル(ＫＦ−４１２、信越シリコーン（株）製)０．１質量部
・メチルエチルケトン                                              ４５．０質量部
・トルエン                                                        ４５．０質量部
【０１１１】
上記の基材シートの耐熱滑性層を設けた面と反対側に、下記組成の剥離層用塗工液を用いて、固形分換算で１．０ｇ／ｍ２の塗工量で、バーコーター法で塗布、乾燥して、剥離層を形成した。
＜剥離層用塗工液＞
・ポリメチルメタクリレート樹脂（ダイヤナールＢＲ−８７、三菱レイヨン（株）製）
２０質量部
・トルエン                                                            ４０質量部
・メチルエチルケトン                                                  ４０質量部
【０１１２】
上記の剥離層の上に、下記組成の保護層形成用塗工液を用いて、固形分換算で２．０ｇ／ｍ２の塗工量で、バーコーター法で塗工、乾燥して、保護層を形成して、熱転写インクシート１を作製した。
＜保護層形成用塗工液＞
・塩化ビニル−酢酸ビニル共重合体（ソルバインＣＮＬ  日信化学工業（株）製）
２０質量部
・トルエン                                                            ４０質量部
・メチルエチルケトン                                                  ４０質量部
【０１１３】
＜熱転写インクシートの作製２＞
基材シートを表裏に粗さの異なるポリエチレンテレフタレートを積層したフィルムに変更した以外は、熱転写インクシートの作製１と同様にして、熱転写インクシート２を作製した。また、上記と同様に、基材シートの熱転写性色材層が設けられる面の表面粗さＲａを測定した。結果を表１に示した。
【０１１４】
＜熱転写インクシートの作製３＞
基材シートを厚さ５．２μｍのポリエチレンテレフタレートフィルムに変更した以外は、熱転写インクシートの作製１と同様にして、熱転写インクシート３を作製した。また、上記と同様に、基材シートの熱転写性色材層が設けられる面の表面粗さＲａを測定した。結果を表１に示した。
【０１１５】
＜印画物の製造＞
上記で作製した熱転写受像シートと熱転写インクシートを表１の組み合わせで、下記の印画条件で印画物１〜１５を形成した。
＜印画物条件＞
・発熱体平均抵抗値：５０４５Ω
・主走査方向印字密度：３００ｄｐｉ
・副主走査方向印字密度：３００ｄｐｉ
・印加電圧：２２（Ｖ）
・１ライン周期：１．５（ｍｓｅｃ／ｌｉｎｅ）
・印字開始温度：２７（℃）
・印加パルス（階調制御方法）：１ライン周期を２５５に等分割したパルス長さをもつ分割パルスの数を０から２５５個まで可変できるマルチパルス方式のテストプリンタを用い、１ライン周期当りのパルス数２５５にて、黒ベタ印画物を作製した。なお、保護層転写はパルス数１７５個の条件で転写した。
【０１１６】
【表１】
2015094602.tif 000012
【０１１７】
＜実施例１＞
＜写像性の測定＞
上記で製造した印画物について、鏡面計（アークハリマ（株）製）を用いて、上記の特定の測定方法において数式１に示すシグモイド関数を使用した非線形最小二乗法によるフィッティング処理を行い、印画方向と垂直方向それぞれについて写像性を算出した。各方向における算出した値の平均値を表２に示す。
【０１１８】
＜比較例１＞
＜光沢度の測定＞
上記で製造した印画物について、ＪＩＳＺ８７４１に準拠して、光沢度計（日本電色(株)製  Ｇｌｏｓｓ  Ｍｅｔｅｒ  ＶＧ２０００）を用いて、印画方向と垂直方向それぞれについて光沢度を測定した。各方向における測定値の平均値を表２に示す。
【０１１９】
＜参考例１＞
＜視覚による光沢感の評価＞
上記で製造した印画物について、下記の評価基準で、光沢感を目視にて評価した。結果を表２に示す。
・評価基準
○：光沢感が優れていた。
△：光沢感が通常であった。
×：光沢感が劣っていた。
【０１２０】
【表２】
2015094602.tif 000013
【０１２１】
実施例の特定の測定方法により得られた写像性は、参考例１の視覚による印画物の光沢感評価の評価結果と相関性があることが分かった。一方、比較例１の従来の光沢度は、参考例１の視覚による印画物の光沢感評価の評価結果と相関性が無いことが分かった。したがって、本発明による特定の測定方法により印画物の写像性を測定して光沢感を評価することで、視覚による光沢感評価の評価結果と近似する評価結果が得られる。
【符号の説明】
【０１２２】
１０  熱転写受像シート
１１  基材
１２  プライマー層
１３  受容層
２０  熱転写インクシート
２１  基材シート
２２  色材プライマー層
２３  熱転写性色材層
２４  イエロー色材層
２５  マゼンダ色材層
２６  シアン色材層
２７  耐熱滑性層
【図１】
2015094602.tif 000016
【図２】
2015094602.tif 000017